ПРИГОТОВЛЕНИЕ КАТАЛИЗАТОРА КОНВЕРСИИ УГЛЕВОДОРОДОВ

1. Способ приготовления катализатора конверсии углеводородов, способ включает стадии, на которых:
(a) приготавливают водную смесь, содержащую сульфат алюминия и имеющую  рН от 1,0 до 6,5,;
(b) добавляют в смесь, полученную на стадии (а), алюминат щелочного металла для повышения рН смеси от 7,1 до 12;
(c) добавляют в смесь, полученную на стадии (b), сульфат алюминия для понижения рН смеси от 1,5 до 6,5;
(d) добавляют в смесь, полученную на стадии (с), силикат щелочного металла для повышения рН смеси от 6,5 до 11,
причем на заключительных стадиях способа приготовления:
(v) добавляют сульфат алюминия в смесь, которая получена в процессе, состоящем из стадий (а)-(d), для понижения рН смеси от 2 до 8;
(w) добавляют в смесь, полученную на стадии (v), силикат щелочного металла для повышения рН смеси,
(х) добавляют в смесь, полученную на стадии (w), (i) алюминат щелочного металла для сдвига рН смеси от 7,8 до 12 и (ii) сульфат алюминия для сдвига рН смеси от 1,5 до 7,7, причем этап (i) может предшествовать этапу (ii) или же следовать за ним,
(у) обрабатывают полученную на стадии (х) смесь щелочным раствором, имеющим рН от 7,5 до 12, и
(z) извлекают из полученной на стадии (у) смеси твердый осадок, с получением алюмосиликатной композиции, содержащий от 30 до 70 вес.% диоксида кремния и от 70 до 30 вес.% оксида алюминия,
после чего полученную алюмосиликатную композицию формуют и добавляют к формованной алюмосиликатной композиции один или более металлов или соединений металлов, выбираемых из металлов групп VIB и VIII для получения катализатора конверсии углеводородов.
2. Способ по п. 1, в котором способ дополнительно включает стадии, на которых:
(е) добавляют в смесь, полученную на стадии (d), сульфат алюминия для понижения рН смеси от 1,5 до 7,0 и
(f) добавляют в смесь, полученную на стадии (е), алюминат щелочного металла для повышения рН смеси от 7,5 до 12.
3. Способ по п. 1 или 2, в котором алюминат щелочного металла является алюминатом натрия.
4. Способ по п. 1 или 2, в котором силикат щелочного металла является силикатом натрия.
5. Способ по п. 1 или 2, в котором на стадии (z) извлеченный твердый осадок дополнительно промывают и/или подвергают ионному обмену.
6. Способ по п. 1 или 2, в котором алюмосиликатную композицию, полученную на стадии (z), дополнительно сушат и/или обжигают.
7. Способ по п. 6, в котором алюмосиликатную композицию, полученную на стадии (z), сушат распылением.
8. Способ по п. 6, в котором высушенную алюмосиликатную композицию обжигают при температуре от 600 до 850°С.
9. Способ по п. 1 или 2, в котором алюмосиликат формуют, смешивая полученную алюмосиликатную композицию с водой и кислотой, с последующим экструдированием полученной смеси.
10. Способ по п. 9, в котором кислота является неорганической кислотой.
11. Способ по п. 1 или 2, в котором сформованную алюмосиликатную композицию дополнительно сушат и/или обжигают.
12. Способ по п. 11, в котором сформованную алюмосиликатную композицию обжигают при температуре от 600 до 850°С.
6
7
13. Способ гидрокрекинга углеводородного сырья, в котором газообразное сырье при температуре реакции от 250 до 500°С и полном давлении на входе реактора от 3⋅10 до 3⋅10 Па в присутствии водорода приводят в контакт с катализатором, приготовленным по способу по любому из пп. 1-12, при этом газообразное сырье содержит аммиак в количестве менее 150 вес.ч. на миллион.